(57)【要約】【課題】溶解炉内または溶解炉から排出された溶融スラグがフォーミングした際に、フォーミングを鎮静する手段として、フォーミング鎮静剤の成分調整や成型、サイズ調整等の事前処理を必要とせず、かつコスト的にも高くならず、十分な効果を出すスラグの鎮静方法を提供する。【解決手段】溶解炉内あるいは溶解炉から排出した溶融スラグのフォーミング鎮静方法であって、フォーミングした溶融スラグにマイクロ波を照射することを特徴とする溶融スラグのフォーミング鎮静方法である。照射するマイクロ波の出力が下記（１）式で表される。    Ｑ／Ｍ≧１．０            （１）ただし、Ｑ：マイクロ波の合計出力（ｋＷ）、Ｍ：スラグの質量（Ｔ）である。【選択図】図１
2008255426.tif 000002
【特許請求の範囲】
【請求項１】
溶解炉内あるいは溶解炉から排出した溶融スラグのフォーミング鎮静方法であって、フォーミングした溶融スラグにマイクロ波を照射することを特徴とする溶融スラグのフォーミング鎮静方法。
【請求項２】
照射するマイクロ波の出力が下記（１）式で表されることを特徴とする請求項１に記載の溶融スラグのフォーミング鎮静方法。
Ｑ／Ｍ≧１．０            （１）
ただし、Ｑ：マイクロ波の合計出力（ｋＷ）、Ｍ：スラグの質量（Ｔ）である。
【発明の詳細な説明】
【技術分野】
【０００１】
本発明は、溶解炉内あるいは溶解炉から排出した溶融スラグのフォーミング鎮静方法に関するものである。
【背景技術】
【０００２】
転炉や電気炉等の溶解炉では、炉内に装入した溶融金属の表面に溶融スラグを形成し、メタルとスラグ間の反応によって溶融金属の精錬が行われる。溶解炉での精錬が終了すると、溶融スラグはスラグ容器に排出され、溶融金属と溶融スラグとが分離される。
【０００３】
例えば純酸素上吹き転炉や上底吹き転炉において溶銑の脱Ｐ精錬を行うに際し、上吹き酸素によって鉄を酸化することにより溶融スラグ中の酸化度を上げ、スラグメタル反応によって溶鉄中のＰを酸化除去する。このとき、溶鉄中の炭素濃度が高い場合には特に、溶鉄中の炭素と溶融スラグ中の酸化鉄とが反応し、スラグメタル界面でＣＯガスが発生し、ＣＯガスに起因して溶融スラグがフォーミングすることがある。
【０００４】
単一の転炉を用い、溶銑の脱隣処理を行った後に一度スラグを排滓し、その後脱炭処理を行う精錬方法が用いられている。脱隣処理においては、転炉内の溶銑の上に溶融スラグを形成して脱Ｐ精錬を行い、転炉を炉前側に傾動して炉口から脱Ｐスラグのみを排出し、再度炉を直立してその後の脱炭精錬を行う。脱Ｐ精錬後の排滓時に溶融スラグのうちのできるだけ多くを排出することが重要である。そのため、脱Ｐ精錬後の溶融スラグを意図的にフォーミングさせ、それによって炉口からのスラグ排出を容易ならしめることが行われる。
【０００５】
溶解炉で精錬中に溶融スラグのフォーミングが過大となると、溶解炉の炉口からフォーミングスラグがあふれ出てくるために、溶解炉の操業に支障をきたす。また、溶解精錬が完了して溶融スラグをスラグ容器に排出した後でも溶融スラグがフォーミングしている場合には、スラグ容器から溶融スラグがあふれ出るので、溶融スラグの排出を一時中断してフォーミングが鎮静するまで待つ必要がある。
【０００６】
溶融スラグのフォーミングを鎮静させる従来の技術として、フォーミングした溶融スラグに種々の物質を添加する方法が開示されている。例えば、特許文献１では、アルミドロスから金属Ａｌを回収した残灰を主成分としたものを添加する方法が示されている。また、ダスト、スラッジ、ミルスケール、粉鉱石、焼結鉱粉等に界面活性剤およびバインダーを加えたものを鎮静剤として用いる方法が示されている（例えば、特許文献２参照）。アルミン酸カルシウムを主成分とするものを添加する方法も示されている（例えば、特許文献３参照）。さらに、製紙、パルプ工場等の排滓に鉄鉱石等を配合したものを鎮静剤として使用する方法が開示されている（例えば、特許文献４参照）。また、スラグに炭化水素や水蒸気を吹き付けて鎮静させる方法も示されている（例えば、特許文献５、６参照）。
【０００７】
上述のような、フォーミング鎮静剤を添加する方法においては、あらかじめ添加するフォーミング鎮静剤について成分調整や成型、サイズ調整等の事前処理が必要となり、コスト的にも高くなる。また、これらフォーミング鎮静剤を添加する方法では、鎮静の効果にしても必ずしも十分とはいえない。
【０００８】
溶解炉内のスラグフォーミングに関連する技術として、マイクロ波レベル計が知られている（例えば特許文献７〜１３）。溶解炉内の溶融スラグに対してマイクロ波を照射し、溶融スラグの表面の位置を特定することにより、フォーミング発生状況を検知しようとする技術である。いずれも、フォーミング発生を検知するのみであり、マイクロ波照射によってフォーミングを鎮静しようとするものではない。
【０００９】
【特許文献１】特開昭５２−１１０２１３号公報
【特許文献２】特開昭６０−２３０９２８号公報
【特許文献３】特開昭６１−９６０２１号公報
【特許文献４】特開昭６３−２５０４１２号公報
【特許文献５】特開平０１−４２５０９号公報
【特許文献６】特開平０１−１２９９１９号公報
【特許文献７】特開昭５３−１１８１６１号公報
【特許文献８】特開昭５４−１１９３１６号公報
【特許文献９】特開昭６１−２７２３０６号公報
【特許文献１０】特開昭６３−７３１６号公報
【特許文献１１】特開昭６３−４７３２４号公報
【特許文献１２】特開平０３−２８１７１２号公報
【特許文献１３】特開２００３−３４４１４２号公報
【発明の開示】
【発明が解決しようとする課題】
【００１０】
前述のとおり、フォーミング鎮静剤を添加する方法においては、あらかじめ添加するフォーミング鎮静剤について成分調整や成型、サイズ調整等の事前処理が必要となり、コスト的にも高くなる。また、これらフォーミング鎮静剤を添加する方法では、鎮静の効果にしても必ずしも十分とはいえない。
【００１１】
本発明は、転炉などの溶解炉内または溶解炉から排出された溶融スラグがフォーミングした際に、フォーミングを鎮静する手段として、従来開示されているような調整された種々の物質を添加する方法に頼ることなく、即ち、フォーミング鎮静剤の成分調整や成型、サイズ調整等の事前処理を必要とせず、かつコスト的にも高くならず、十分な効果を発揮するスラグの鎮静方法を提供することを目的とする。
【課題を解決するための手段】
【００１２】
即ち、本発明の要旨とするところは以下のとおりである。
（１）溶解炉内あるいは溶解炉から排出した溶融スラグのフォーミング鎮静方法であって、フォーミングした溶融スラグにマイクロ波を照射することを特徴とする溶融スラグのフォーミング鎮静方法。
（２）照射するマイクロ波の出力が下記（１）式で表されることを特徴とする請求項１に記載の溶融スラグのフォーミング鎮静方法。
Ｑ／Ｍ≧１．０            （１）
ただし、Ｑ：マイクロ波の合計出力（ｋＷ）、Ｍ：スラグの質量（Ｔ）である。
【発明の効果】
【００１３】
本発明は、フォーミングした溶融スラグにマイクロ波を照射するのみでフォーミングを鎮静することが可能なので、フォーミング鎮静剤としての添加物の成分調整や成型、サイズ調整等の事前処理が必要でなく、かつコスト的にも高くならず、フォーミングしたスラグを十分に鎮静させることが可能となる。
【発明を実施するための最良の形態】
【００１４】
導電性の物質にマイクロ波を照射することにより、物質を加熱する技術が知られている。この場合には大出力のマイクロ波を照射することが必要である。また、マイクロ波レベル計のように、計測目的でマイクロ波の照射が行われることがあり、この場合には逆に微弱な出力のマイクロ波が用いられる。
【００１５】
本発明者らは、溶融スラグにマイクロ波を照射するに当たり、加熱目的のマイクロ波照射よりは小出力であり、一方で計測目的のマイクロ波照射に比較すると大出力のマイクロ波照射を試みた。フォーミングした溶融スラグにマイクロ波を照射したところ、マイクロ波照射開始とともにスラグのフォーミングが急速に鎮静することが明らかになった。
【００１６】
第１の実験において、抵抗溶解炉のルツボ内を１５５０℃に加熱して高炭素の溶銑を溶解し、この溶銑の表面に表１に示す組成のスラグを２００ｇ添加して溶解した。溶銑は炭素濃度が４．０質量％であり、溶銑中の炭素とスラグ中の酸化鉄が反応してスラグは溶解すると共に急速にフォーミングする。この状態で、溶融スラグに対して出力２ｋＷのマイクロ波を照射した。マイクロ波の周波数は２．４５ＧＨｚと２８ＧＨｚの２種類である。
【００１７】
図１は、横軸が時間、縦軸がフォーミングしたスラグのフォーミング高さである。マイクロ波を照射しない場合、及び２種類の周波数でそれぞれマイクロ波を照射した場合のそれぞれについて、時間の経過と共にフォーミング高さの推移をプロットしている。図１から明らかなように、マイクロ波を照射しない場合と比較し、マイクロ波を照射するとスラグのフォーミングが急速に鎮静されていることが分かる。この結果から、マイクロ波の照射はフォーミングしたスラグの鎮静に効果があることが判明した。
【００１８】
【表１】
2008255426.tif 000003
【００１９】
第２の実験において、高周波誘導溶解炉のルツボ内を１５５０℃に加熱して溶銑を溶解し、この実験では表１に示す組成のスラグを０．５トン又は１．０トン添加して溶解した。スラグがフォーミングしたところで、周波数が２．４５ＧＨｚのマイクロ波をスラグに照射した。マイクロ波の出力を０．５〜２．０ｋＷの範囲で変化させた。スラグ質量をＭ（トン）、マイクロ波の出力をＱ（ｋＷ）とし、Ｑ／Ｍがフォーミング鎮静効果に及ぼす影響を評価した。結果を図２に示す。図２の縦軸・横軸は図１と同様である。図２から明らかなように、Ｑ／Ｍが１．０（ｋＷ／トン）以上であれば良好なフォーミング鎮静効果が得られることが明らかである。
【００２０】
以上は実験室規模の溶解炉内の溶融スラグにマイクロ波を照射して確認した結果である。次に３５０トン規模の溶鉄を精錬する溶解炉において、２０〜４０トンの溶融スラグに対して同じようにマイクロ波の照射を行ったところ、実験室規模と同様、Ｑ／Ｍが１．０（ｋＷ／トン）以上であれば良好なフォーミング鎮静効果が得られることが明らかになった。
【００２１】
溶解炉で生成した溶融スラグのフォーミングを鎮静するに際しては、溶鉄と溶融スラグが混在する溶解炉内において溶融スラグにマイクロ波を照射してもよく、あるいは溶解炉からスラグ容器に排出した後のスラグ容器中の溶融スラグにマイクロ波を照射しても良い。いずれの手段においても、溶融スラグのフォーミングを鎮静することが可能である。
【００２２】
溶解炉内の溶融スラグにマイクロ波を照射する一例として、純酸素上吹き（上底吹き）転炉で精錬を実施した際の溶鉄とその上に存在する溶融スラグに適用する場合について述べる。
【００２３】
図３に示すように、転炉１の炉口を上に向けた状態において、炉口の上方に排ガス集塵フード４と上吹きランス５が接続されている。転炉１内には溶鉄３と溶融スラグ２が収容されている。この排ガス集塵フード４の側方の数カ所において集塵フード内にマイクロ波の導波管１２を設置する。導波管１２のマイクロ波射出方向を転炉内に向ける。マイクロ波発生装置１１を排ガス集塵フード４の外側に配置し、集塵フード内に開口する導波管１２と接続する。マイクロ波発生装置１１と導波管１２とでマイクロ波照射装置６を構成する。転炉内でフォーミングした溶融スラグ２を鎮静化する必要が生じた際には、マイクロ波発生装置１１で発生したマイクロ波を導波管１２から転炉炉口を通して炉内の溶融スラグに照射する。これにより、フォーミングした溶融スラグを速やかに鎮静することができる。
【００２４】
次に、溶融炉から溶融スラグのみをスラグ容器内に排出し、このスラグ容器内のフォーミングした溶融スラグを鎮静化する方法について述べる。
【００２５】
図４に示す例では、転炉１の下方に配置されたスラグ容器９に、転炉１から排出した溶融スラグ２を収容する。このスラグ容器９中の溶融スラグ２のフォーミングを鎮静するためには、フォーミングしているスラグが入っているスラグ容器９からは独立した構造物に導波管を設置し、フォーミングしている溶融スラグの上方からマイクロ波を照射すると良い。図４に示す例では、転炉の操業床７にマイクロ波発生装置１１を配置し、操業床７を貫通してマイクロ波導波管１２を設置し、導波管１２からスラグ容器に向けてマイクロ波を照射することができる。マイクロ波発生装置１１と導波管１２とでマイクロ波照射装置６を構成する。マイクロ波の拡散ロスを防ぎ、かつ電磁波漏洩による弊害を防止する目的で、マイクロ波を照射するスラグ容器９の周りを金属板８やすだれ状の金属板や鎖で取り囲むことも効果的である。
【００２６】
本発明の溶融スラグのフォーミング鎮静に用いるマイクロ波として、周波数２．４５〜３０ＧＨｚの範囲のマイクロ波を用いると好ましい。一般にマイクロ波の周波数は０．３〜３０ＧＨｚであるが、周波数が高い方がフォーミング鎮静の効果が出やすい。
【実施例】
【００２７】
精錬溶鉄量が３５０トンの純酸素上底吹き転炉において、本発明を適用した。生成する溶融スラグは２０〜４０トンであり、転炉内での精錬が終了すると、溶融スラグは転炉の下方に配置された容量６０トンのスラグ容器に排出される。
【００２８】
マイクロ波の照射方法として、転炉内への照射とスラグ容器への照射の両方を行った。
【００２９】
転炉内への照射については、図３に示すマイクロ波照射装置を準備した。転炉炉口の上方に配置された排ガス集塵フード４に円周状に等間隔で５箇所にマイクロ波照射装置６を設置した。マイクロ波発生装置１１は集塵フード４の外側に配置し、マイクロ波発生装置１１で発生したマイクロ波を導波管１２で集塵フードの内側に導き、導波管１２の開口を下方の転炉炉口に向けた。マイクロ波発生装置１１は、１台当たり出力が１０ｋＷ、周波数は２．４５ＧＨｚである。マイクロ波発生装置１１の稼働台数を３台から５台の間で選択することにより、合計出力を調整した。
【００３０】
スラグ容器９への照射については、図４に示すマイクロ波照射装置６を準備した。転炉で用いたと同じマイクロ波発生装置１１を４台、転炉の操業床７に設置し、各マイクロ波発生装置１１に導波管１２を接続し、導波管１２は操業床７を貫通し、導波管１２の開口から下方のスラグ容器９にマイクロ波を照射する。マイクロ波発生装置１１の稼働台数を２台から４台の間で選択することにより、合計出力を調整した。
【００３１】
マイクロ波照射タイミングは、転炉内についてはフォーミング発生が認識されてから３０秒後に照射を開始した。スラグ容器については、フォーミングした状態でスラグを転炉からスラグ容器に排出し、排出開始後３０秒に照射を開始した。
【００３２】
フォーミング鎮静効果の判断は、照射開始から鎮静までの時間を測定し、照射開始後５分以内に鎮静した場合に効果有りと判断した。
【００３３】
実機実験を行ったときの溶融スラグの組成は、表２に示す５種類であった。マイクロ波照射条件、マイクロ波照射効果を表３に示す。
【００３４】
【表２】
2008255426.tif 000004
【００３５】
【表３】
2008255426.tif 000005
【００３６】
表３から明らかなように、Ｑ／Ｍ≧１．０を満たすマイクロ波照射を行った本発明例はいずれも、マイクロ波照射から５分以内にフォーミングの鎮静が完了しており、良好なフォーミング鎮静効果を発揮することができた。
【００３７】
一方、比較例Ｆ、Ｇ、Ｉ、Ｋ、Ｌはマイクロ波照射を行わず、比較例Ｈ、ＪはＱ／Ｍ≧１．０の条件を満たさず、いずれもフォーミングが鎮静せず、あるいは鎮静効果が不十分であった。
【図面の簡単な説明】
【００３８】
【図１】マイクロ波照射によるスラグのフォーミング鎮静効果を示す図である。
【図２】マイクロ波照射によるスラグのフォーミング鎮静効果を示す図である。
【図３】転炉内のスラグにマイクロ波を照射する設備配置を示す概念断面図である。
【図４】スラグ容器内のスラグにマイクロ波を照射する設備配置を示す概念断面図である。
【符号の説明】
【００３９】
１  転炉
２  溶融スラグ
３  溶鉄
４  排ガス集塵フード
５  上吹きランス
６  マイクロ波照射装置
７  操業床
８  金属板
９  スラグ容器
１１  マイクロ波発生装置
１２  導波管
【図１】
2008255426.tif 000006
【図２】
2008255426.tif 000007
【図３】
2008255426.tif 000008
【図４】
2008255426.tif 000009